FRP-АРМАТУРА И СПОСОБ ЕЕ ПОЛУЧЕНИЯ

1. Композитный армирующий элемент, содержащий множество волокон, удерживаемых вместе отвержденной виниловой сложноэфирной смолой,
причем волокна по существу параллельны друг другу, и
причем виниловая сложноэфирная смола составлена для повышения коррозийной стойкости армирующего элемента.
2. Композитный армирующий элемент по п. 1, в котором уретан добавлен в виниловую сложноэфирную смолу.
3. Композитный армирующий элемент по п. 1, в котором новолак добавлен в виниловую сложноэфирную смолу.
4. Композитный армирующий элемент по п. 1, в котором акрилат добавлен в виниловую сложноэфирную смолу.
5. Композитный армирующий элемент по п. 1, в котором эпоксидная смола добавлен в виниловую сложноэфирную смолу.
6. Композитный армирующий элемент по п. 1, в котором винилхлорид добавлен в виниловую сложноэфирную смолу.
7. Композитный армирующий элемент по п. 1, в котором октилсилан добавлен в виниловую сложноэфирную смолу.
8. Композитный армирующий элемент по п. 1, в котором силилированный полиазамид добавлен в виниловую сложноэфирную смолу.
9. Композитный армирующий элемент по п. 1, в котором соль каприловой кислоты и н,н-диметилэтаноламина добавлена в виниловую сложноэфирную смолу.
10. Композитный армирующий элемент по п. 1, в котором родственный морфолину амин добавлен в виниловую сложноэфирную смолу.
11. Композитный армирующий элемент по п. 1, причем композитный армирующий элемент представляет собой цилиндрический стержень.
12. Композитный армирующий элемент по п. 11, причем стержень имеет диаметр в диапазоне от 0,25 дюйма до 3,0 дюймов.
13. Композитный армирующий элемент по п. 11, причем стержень имеет диаметр в диапазоне от 0,375 дюйма до 1,5 дюймов.
14. Композитный армирующий элемент по п. 11, причем стержень имеет длину в диапазоне от 10 футов до 75 футов.
15. Композитный армирующий элемент по п. 11, причем стержень имеет длину в диапазоне от 20 футов до 60 футов.
16. Композитный армирующий элемент по п. 11, причем стержень является прямым.
17. Композитный армирующий элемент по п. 16, в котором волокна имеют отклонение менее 5 градусов от ориентации центральной оси стержня.
18. Композитный армирующий элемент по п. 11, причем стержень имеет по меньшей мере один изгиб более 45 градусов.
19. Композитный армирующий элемент по п. 11, в котором оболочка обернута вокруг стержня.
20. Композитный армирующий элемент по п. 19, в котором оболочка является одной из стекловолоконной оболочки, сложнополиэфирной оболочки и акриловой оболочки.
2
2
21. Композитный армирующий элемент по п. 19, в котором оболочка имеет поверхностную плотность в диапазоне от 10 г/м до 50 г/м.
22. Композитный армирующий элемент по п. 1, в котором виниловая сложноэфирная смола имеет удлинение до разрыва более 4%.
23. Композитный армирующий элемент по п. 1, в котором виниловая сложноэфирная смола имеет усадку при отверждении в диапазоне от 3% до 7%.
24. Композитный армирующий элемент по п. 1, в котором виниловая сложноэфирная смола имеет температуру стеклования в диапазоне от 100°С до 130°С.
25. Композитный армирующий элемент по п. 1, в котором волокна состоят из стекловолокон.
26. Композитный армирующий элемент по п. 25, в котором стекловолокна составляют по меньшей мере 83 мас.% композитного армирующего элемента.
27. Композитный армирующий элемент по п. 25, в котором виниловая сложноэфирная смола содержит металлическую добавку.
28. Композитный армирующий элемент по п. 27, в котором металлическая добавка представляет собой железнооксидный черный пигмент.
29. Композитный армирующий элемент по п. 1, в котором волокна содержат стекловолокна.
30. Композитный армирующий элемент по п. 29, в котором диаметр стекловолокон находится в диапазоне от 13 мкм до 3 5 мкм.
31. Композитный армирующий элемент по п. 29, в котором диаметр стекловолокон находится в диапазоне от 17 мкм до 32 мкм.
32. Композитный армирующий элемент по п. 29, в котором линейная массовая плотность стекловолокон находится в диапазоне от 1200 текс до 19200 текс.
33. Композитный армирующий элемент по п. 29, в котором линейная массовая плотность стекловолокон находится в диапазоне от 2400 текс до 8800 текс.
34. Композитный армирующий элемент по п. 1, в котором волокна содержат первые стекловолокна и вторые стекловолокна.
35. Композитный армирующий элемент по п. 34, в котором первые стекловолокна и вторые стекловолокна отличаются друг от друга составом стекла.
36. Композитный армирующий элемент по п. 34, в котором первые стекловолокна и вторые стекловолокна отличаются друг от друга диаметром волокон.
37. Композитный армирующий элемент по п. 1, в котором волокна содержат стекловолокна и углеродные волокна.
38. Композитный армирующий элемент по п. 1, в котором волокна характеризуются модулем упругости более 81 ГПа.
39. Композитный армирующий элемент по п. 1, в котором волокна характеризуются модулем упругости более 88 ГПа.
40. Композитный армирующий элемент по п. 1, в котором волокна характеризуются модулем упругости более 95 ГПа.
41. Композитный армирующий элемент по п. 1, в котором волокна составляют от 65 мас.% до 88 мас.% композитного армирующего элемента.
42. Композитный армирующий элемент по п. 1, в котором волокна составляют от 80 мас.% до 86 мас.% композитного армирующего элемента.
43. Композитный армирующий элемент по п. 1, причем композитный армирующий элемент характеризуется модулем упругости в диапазоне от 60 ГПа до 80 ГПа.
44. Композитный армирующий элемент по п. 1, причем композитный армирующий элемент характеризуется сдвиговым напряжением на поверхности раздела фаз по меньшей мере 45 МПа.
45. Композитный армирующий элемент по п. 1, причем композитный армирующий элемент характеризуется скоростью выделения энергии деформации по меньшей мере 1000 Дж/г.